(57)【要約】【課題】良好な防汚性と防曇性の両機能を併せ持つ眼鏡レンズを提供する。【解決手段】眼鏡レンズ１は、レンズ基材１１上の最表面に、パターン状の親水性層１６Ａからなる親水性領域とパターン状の撥水性層１４Ａからなる撥水性領域とを有し、上記親水性領域と撥水性領域の面積比は、親水性領域の面積／撥水性領域の面積＝８／２〜２／８の範囲である。【選択図】図１
2020106752.tif 000002
【特許請求の範囲】
【請求項１】
レンズ基材上の最表面に、
親水性領域と撥水性領域とを有し、
前記親水性領域と前記撥水性領域の面積比は、親水性領域の面積／撥水性領域の面積＝８／２〜２／８の範囲であることを特徴とする眼鏡レンズ。
【請求項２】
前記親水性領域と前記撥水性領域の少なくともいずれかの領域は、パターン状に形成されていることを特徴とする請求項１に記載の眼鏡レンズ。
【請求項３】
前記パターン状は、ドット状又は網目状であることを特徴とする請求項２に記載の眼鏡レンズ。
【請求項４】
前記親水性領域は、水に対する接触角が３０°以下の領域であり、前記撥水性領域は、水に対する接触角が８０°以上の領域であることを特徴とする請求項１乃至３のいずれか一項に記載の眼鏡レンズ。
【請求項５】
前記眼鏡レンズは、最表面の前記親水性領域および前記撥水性領域の下層に反射防止膜及び／又はハードコート膜を有することを特徴とする請求項１乃至４のいずれか一項に記載の眼鏡レンズ。
【発明の詳細な説明】
【技術分野】
【０００１】
本発明は、防汚性と防曇性を有する眼鏡レンズに関するものである。
【背景技術】
【０００２】
眼鏡レンズは、レンズ基材の表面を覆う様々な層を備えている。例えば、レンズ基材に対して傷が入ることを防止するためのハードコート層、レンズ表面での光反射を防止するための反射防止層等である。さらには、眼鏡レンズの表面は、指紋、手垢、汗等が付着することで汚れが目立ちやすく、その汚れが取れ難いという問題があるため、汚れ難く、あるいはその汚れを拭き取りやすくするために、レンズの表面に防汚層（撥水層）を設けた防汚レンズが知られている（例えば特許文献１等）。また、レンズの表面で、使用中の呼気や発汗による水分、あるいは空気中の水分が凝結し、水滴になることによって曇りが発生するという問題があるため、レンズの曇りを防止するための防曇層を設けた防曇レンズが知られている（例えば特許文献２等）。
【０００３】
しかし、上記の防汚レンズは、レンズ表面の撥水性を利用して、汚れを付き難く、汚れをふき取りやすくしているため、防汚性は有していても防曇性は有していない。他方、上記の防曇レンズは、レンズ表面の親水性を利用して、表面についた水分による曇りの発生を防止しているため、防曇性は有していても防汚性は有していない。
【０００４】
また、特許文献３には、物品に設けられた反射防止膜の最上層が細孔・微細な凹凸を持ち、その細孔・微細な凹凸に親水性物質が存在し、最表面が撥水性を有する無機物質と親水性物質で構成される防曇性物品が開示されている。また、特許文献４には、反射防止層の表面に撥水部を設け、この撥水部の表面にレーザー等で穴部を形成し、その穴部に親水部を形成することにより、汚れの付着と曇りの発生を防止するカメラや眼鏡などのレンズが開示されている。
【先行技術文献】
【特許文献】
【０００５】
【特許文献１】特開２００５−１４８２１９号公報
【特許文献２】特開平９−１５５２８２号公報
【特許文献３】特開平９−１２７３０３号公報
【特許文献４】特開２０１２−１８５３４９号公報
【発明の概要】
【発明が解決しようとする課題】
【０００６】
人が眼鏡レンズを使用する環境は様々であり、その使用環境を考えると眼鏡レンズは防汚性と防曇性の両方の機能を有することが望ましい。しかし、上記特許文献３に開示されている構造では、防汚性と防曇性のいずれもが良好に発揮されるようにするのは難しい。また、上記特許文献４に開示されている構造においても、レンズ表面の親水性を持たせた穴部の面積が小さすぎて防汚性と防曇性のいずれもが良好に発揮されるようにするのは難しい。
【０００７】
そこで、本発明は、このような従来の問題に鑑みなされたものであり、その目的とするところは、良好な防汚性と防曇性の両機能を併せ持つ眼鏡レンズを提供することである。
【課題を解決するための手段】
【０００８】
本発明者らは上記課題を解決するため鋭意検討した結果、本発明を完成させた。すなわち、本発明は以下の構成を有する。
【０００９】
（構成１）
レンズ基材上の最表面に、親水性領域と撥水性領域とを有し、前記親水性領域と前記撥水性領域の面積比は、親水性領域の面積／撥水性領域の面積＝８／２〜２／８の範囲であることを特徴とする眼鏡レンズ。
【００１０】
（構成２）
前記親水性領域と前記撥水性領域の少なくともいずれかの領域は、パターン状に形成されていることを特徴とする構成１に記載の眼鏡レンズ。
【００１１】
（構成３）
前記パターン状は、ドット状又は網目状であることを特徴とする構成２に記載の眼鏡レンズ。
【００１２】
（構成４）
前記親水性領域は、水に対する接触角が３０°以下の領域であり、前記撥水性領域は、水に対する接触角が８０°以上の領域であることを特徴とする構成１乃至３のいずれか一項に記載の眼鏡レンズ。
【００１３】
（構成５）
前記眼鏡レンズは、最表面の前記親水性領域および前記撥水性領域の下層に反射防止膜及び／又はハードコート膜を有することを特徴とする構成１乃至４のいずれか一項に記載の眼鏡レンズ。
【発明の効果】
【００１４】
本発明の眼鏡レンズによれば、レンズ基材上の最表面に親水性領域と撥水性領域とを有し、親水性領域と撥水性領域の面積比は、親水性領域の面積／撥水性領域の面積＝８／２〜２／８の範囲とすることにより、良好な防汚性と防曇性の両機能を併せ持つ眼鏡レンズを得ることができる。
【図面の簡単な説明】
【００１５】
【図１】本発明の一実施の形態に係る眼鏡レンズの断面図である。
【図２】親水性領域又は撥水性領域のパターン形状の一例としてドット形状のパターン例を示す図である。
【図３】図２の一部拡大図である。
【図４】親水性領域又は撥水性領域のパターン形状の一例として格子状の網目パターン例を示す図である。
【図５】図４の一部拡大図である。
【図６】図１の眼鏡レンズの製造工程の一例を工程順に示す図である。
【図７】図１と同様の一実施の形態に係る眼鏡レンズの断面図である。
【図８】図１の実施の形態の変形例に係る眼鏡レンズの断面図である。
【発明を実施するための形態】
【００１６】
以下、本発明を実施するための形態について図面を参照しながら詳述する。
【００１７】
図１は、本発明の一実施の形態に係る眼鏡レンズの断面図である。
＜眼鏡レンズの構成＞
本実施の形態の眼鏡レンズ１は、眼鏡用レンズ基材上に、レンズ表面を傷等から保護するためのハードコート膜およびレンズ表面での光反射を防止するための反射防止膜等を形成したものである。
【００１８】
図１を参照して具体的に説明すると、本実施の形態の眼鏡レンズ１は、レンズ基材１１の一方の表面１１ａ（例えば物体側表面）上に、ハードコート膜１２を有し、その上に反射防止膜１３を有している。この反射防止膜１３は、低屈折率層１３Ｌと高屈折率層１３Ｈの交互積層膜である。また、本実施の形態では、この反射防止膜１３上、つまりレンズ基材１１上の最表面に親水性領域と撥水性領域とを有している。このレンズ基材１１上の最表面に有する親水性領域と撥水性領域の構成の詳細については後述する。
以下、上記レンズ基材１１、ハードコート１２および反射防止膜１３についてそれぞれ順に説明する。
【００１９】
＜レンズ基材＞
本実施の形態におけるレンズ基材１１は、第一主面（物体側表面）、第二主面（眼球側表面）、及びコバ面（縁部）を有する。
レンズ基材１１の材質としては、プラスチックであっても、無機ガラスであってもよいが、通常プラスチックレンズとして使用される種々の基材を用いることができる。レンズ基材は、レンズ形成鋳型内にレンズモノマーを注入して、硬化処理を施すことによって製造することができる。
【００２０】
レンズモノマーとしては、特に限定されず、プラスチックレンズの製造に通常使用される各種のモノマーを用いることができる。例えば、分子中にベンゼン環、ナフタレン環、エステル結合、カーボネート結合、ウレタン結合を有するものなどが使用できる。また、硫黄、ハロゲン元素を含む化合物も使用でき、特に核ハロゲン置換芳香環を有する化合物も使用できる。上記官能基を有する単量体を１種または２種以上用いることによりレンズモノマーを製造できる。例えば、スチレン、ジビニルベンゼン、フェニル（メタ）アクリレート、ベンジル（メタ）アクリレート、ナフチル（メタ）アクリレート、メチル（メタ）アクリレート、ジエチレングリコールビスアリルカーボネート、ジアリル（イソ）フタレート、ジベンジルイタコネート、ジベンジルフマレート、クロロスチレン、核ハロゲン置換スチレン、核ハロゲン置換フェニル（メタ）アクリレート、核ハロゲン置換ベンジル（メタ）アクリレート、テトラブロモビスフェノールＡ誘導体の（ジ）（メタ）アクリレート、テトラブロモビスフェノールＡ誘導体のジアリルカーボネート、ジオルトクロロベンジルイタコネート、ジオルトクロロベンジルフマレート、ジエチレングリコールビス（オルトクロロベンジル）フマレート、（ジ）エチレングリコールジ（メタ）アクリレート、グリシジルメタクリレート、キシリレンジイソシアネート、ヘキサメチレンジイソシアネートなどの多官能イソシアネートの反応物、核ハロゲン置換フェノール誘導体のモノヒドロキシアクリレートと多官能イソシアネートの反応物、核ハロゲン置換ビフェニル誘導体のモノヒドロキシアクリレートと多官能イソシアネートの反応物、キシレンジイソシアネートと多官能メルカプタンの反応物、グリシジルメタクリレートと多官能メタクリレートの反応物等、およびこれらの混合物が挙げられる。レンズ基材の材質は、例えば、ポリチオウレタン樹脂、ポリウレタン樹脂等のポリウレタン系材料、ポリスルフィド樹脂等のエピチオ系材料、ポリカーボネート系材料、ジエチレングリコールビスアリルカーボネート系材料等が好ましく挙げられる。
【００２１】
レンズ基材１１としては、通常無色のものが使用されるが、透明性を損なわない範囲で着色したものを使用することができる。
レンズ基材１１の屈折率は、例えば、１．５０以上１．７４以下である。
レンズ基材１１として、フィニッシュレンズ、セミフィニッシュレンズのいずれであってもよい。
【００２２】
レンズ基材１１の表面形状は特に限定されず、平面、凸面、凹面等のいずれであってもよい。
【００２３】
本実施の形態の眼鏡レンズ１は、単焦点レンズ、多焦点レンズ、累進屈折力レンズ等のいずれであってもよい。累進屈折力レンズについては、通常、近用部領域（近用部）及び累進部領域（中間領域）が下方領域に含まれ、遠用部領域（遠用部）が上方領域に含まれる。
【００２４】
＜ハードコート膜＞
上記ハードコート膜１２は、プラスチックレンズに耐擦傷性を付与することができる。
ハードコート膜１２の形成方法としては、硬化性組成物を、スピンコート法等により、レンズ基材１１の表面に塗布し、塗膜を硬化せる方法が一般的である。硬化処理は、硬化性組成物の種類に応じて、加熱、光照射等により行われる。
【００２５】
このような硬化性組成物としては、例えば、紫外線の照射によりシラノール基を生成するシリコーン化合物とシラノール基と縮合反応するハロゲン原子やアミノ基等の反応基を有するオルガノポリシロキサンとを主成分とする光硬化性シリコーン組成物、アクリル系紫外線硬化型モノマー組成物、ＳｉＯ２、ＴｉＯ２などの無機微粒子を、ビニル基、アリル基、アクリル基またはメタクリル基などの重合性基とメトキシ基などの加水分解性基とを有するシラン化合物やシランカップリング剤中に分散させた無機微粒子含有熱硬化性組成物などが好ましく挙げられる。ハードコート膜１２は、レンズ基材１１の材質に応じて組成が選択される。なお、ハードコート膜１２の屈折率は、例えば、１．４５以上１．７４以下である。
【００２６】
＜反射防止膜＞
上記反射防止膜１３は、通常、屈折率の異なる層を積層させた多層構造を有し、干渉作用によって光の反射を防止する膜である。反射防止膜１３の材質としては、例えば、ＳｉＯ２、ＳｉＯ、ＺｒＯ２、ＴｉＯ２、ＴｉＯ、Ｔｉ２Ｏ３、Ｔｉ２Ｏ５、Ｎｂ２Ｏ５、Ａｌ２Ｏ３、Ｔａ２Ｏ５、ＣｅＯ２、ＭｇＯ、Ｙ２Ｏ３、ＳｎＯ２、ＭｇＦ２、ＷＯ３などの無機物が挙げられ、これらを単独または２種以上を併用して用いることができる。
【００２７】
このような反射防止膜１３は、一例として低屈折率層１３Ｌと高屈折率層１３Ｈとを多層積層してなる多層構造が挙げられる。低屈折率層１３Ｌの屈折率は、波長５００〜５５０ｎｍで例えば、１．３５〜１．８０である。高屈折率層１３Ｈの屈折率は、波長５００〜５５０ｎｍで例えば、１．９０〜２．６０である。
【００２８】
低屈折率層１３Ｌは、例えば、屈折率１．４３〜１．４７程度の二酸化珪素（ＳｉＯ２）からなる。また、高屈折率層１３Ｈは、低屈折率層１３Ｌよりも高い屈折率を有する材料からなり、例えば、酸化ニオブ（Ｎｂ２Ｏ５）、酸化タンタル（Ｔａ２Ｏ５）、酸化ジルコニウム（ＺｒＯ２）、酸化イットリウム（Ｙ２Ｏ３）、酸化アルミニウム（Ａｌ２Ｏ３）等の金属酸化物を、適宜の割合で用いて構成される。
【００２９】
反射防止膜１３の材質が上記のような金属酸化物等の無機物である場合、その成膜方法としては、例えば、真空蒸着、イオンプレーティング法、スパッタリング法、ＣＶＤ法、飽和溶液中での化学反応により析出させる方法などを採用することができる。
【００３０】
次に、本発明における特徴的な構成であるレンズ基材１１上の最表面に有する親水性領域と撥水性領域の構成について詳述する。
図1に示されるように、本実施の形態では、上記反射防止膜１３上、すなわちレンズ基材１１上の最表面に、パターン状の親水性層１６Ａからなる親水性領域とパターン状の撥水性層１４Ａからなる撥水性領域とを有している。要するに、レンズ基材１１上の最表面に、パターン状の親水性層１６Ａによって親水性領域を形成し、パターン状の撥水性層１４Ａによって撥水性領域を形成している。
なお、本発明においては、上記親水性領域とは、水に対する接触角が３０°以下の領域であり、上記撥水性領域とは、水に対する接触角が８０°以上の領域である。
【００３１】
このように、本実施の形態では、親水性層１６Ａによって形成されている親水性領域と撥水性層１４Ａによって形成されている撥水性領域とがいずれもパターン状に形成されている。また、本実施の形態では、親水性層１６Ａによって形成されている親水性領域のパターンと撥水性層１４Ａによって形成されている撥水性領域のパターンとがほぼ同じ膜厚（高さ）で形成されている。
【００３２】
なお、本実施の形態において、上記親水性層１６Ａまたは上記撥水性層１４Ａの膜厚は、それぞれ親水性領域または撥水性領域が形成されればよいので、特に制約はされないが、上記親水性層１６Ａの膜厚は、使用する親水性物質の種類にもよるが、例えば５ｎｍ〜３０ｎｍ程度の範囲が好適であり、上記撥水性層１４Ａの膜厚は、例えば１０ｎｍ〜１５ｎｍ程度の範囲が好適である。膜厚が薄すぎると、親水性領域または撥水性領域が形成されずに、本発明の効果を奏しないおそれがある。一方、膜厚が厚すぎると、下層の例えば反射防止層の反射防止性能等の光学性能に悪影響を及ぼす恐れがある。
【００３３】
図２は、親水性領域又は撥水性領域のパターン形状の一例としてドット形状のパターン例を示す図であり、図３は、図２の一部拡大図である。また、図４は、親水性領域又は撥水性領域のパターン形状の一例として格子状の網目パターン例を示す図であり、図５は、図４の一部拡大図である。
【００３４】
これら親水性領域および撥水性領域のパターンとしては、図２、図３に示すようなドット形状や、図４、図５に示すような格子状の網目パターン等が例示されるが、勿論本発明ではこれらのパターン形状に限定するものではない。図３に示す例では、撥水性領域を形成している撥水性層１４Ａはドット形状に形成され、親水性領域を形成している親水性層１６Ａは、撥水性層１４Ａのドット形状を除く領域のパターン形状に形成されているが、これとは反対に、親水性領域を形成している親水性層１６Ａがドット形状に形成され、撥水性領域を形成している撥水性層１４Ａが、このドット形状を除く領域のパターン形状に形成されていてもよい。また、図５に示す例では、撥水性領域を形成している撥水性層１４Ａと親水性領域を形成している親水性層１６Ａとが格子状のパターン（例えば格子模様）形状を形成している。なお、図５では、便宜上、撥水性領域を形成している撥水性層１４Ａのパターンにハッチングを施している。
【００３５】
本発明では、親水性領域と撥水性領域の少なくともいずれかの領域は、パターン状に形成されていることが好ましい実施態様である。これにより、本発明による効果がよりいっそう効果的に発揮される。
【００３６】
また、本発明では、上記の親水性領域と撥水性領域の面積比は、親水性領域の面積／撥水性領域の面積＝８／２〜２／８の範囲であることが重要である。このように親水性領域の面積／撥水性領域の面積＝８／２〜２／８の範囲であることにより、防汚性と防曇性の両機能を併せ持ち、しかも良好な防汚性と良好な防曇性とを併せ持つ眼鏡レンズを提供することができる。
なお、親水性領域と撥水性領域が例えば上述の図２や図４に示すようなパターン状に形成されている場合、個々のパターンの面積の総和を親水性領域または撥水性領域の面積とする。
【００３７】
なお、親水性領域の面積／撥水性領域の面積＝８／２〜２／８の範囲外であると、例えば、親水性領域の面積が上記の面積比よりも小さい（撥水性領域の面積が上記の面積比よりも大きい）と、防汚性は得られるが、防曇性が不足する。また、撥水性領域の面積が上記の面積比よりも小さい（親水性領域の面積が上記の面積比よりも大きい）と、防曇性は得られるが、防汚性が不足する。要するに、いずれにしても、良好な防汚性と良好な防曇性とを併せ持つ眼鏡レンズは得られない。
【００３８】
次に、図１に示される本実施の形態の眼鏡レンズ１の製造方法について説明する。
図６は、図１の眼鏡レンズの製造工程の一例を工程順に示す図であり、以下図６にしたがって説明する。
【００３９】
まず、レンズ基材１１の一方の表面上に、上記ハードコート膜１２および上記反射防止膜１３を順に形成したレンズを準備する。そして、このレンズの上記反射防止膜１３上に、撥水性層１４を形成する（図６（ａ）参照）。この撥水性層１４の形成方法としては、例えば、撥水性領域を形成するための撥水剤（防汚剤）を含有する塗布液（コーティング液）をスピン塗布法によって成膜する方法が挙げられる。勿論、塗布法としてはスピン塗布法に限定される必要はなく、薄膜を成膜できる塗布法であれば他の塗布法を任意に用いてよい。この際、塗布液濃度や塗布条件を適宜調節することによって、形成される撥水性層１４の膜厚を調整することができる。
【００４０】
上記の撥水性領域を形成するための撥水剤（防汚剤）としては、撥水性領域を形成するような物質であれば本発明では特に制約されることなく使用可能であるが、例えば下記の一般式（１）で示される含フッ素シラン化合物を好ましく用いることができる。
【００４１】
【化１】
2020106752.tif 000003
【００４２】
上記一般式（１）中のＲｆは炭素数１〜１６の直鎖状又は分岐状パーフルオロアルキル基であり、好ましくはＣＦ３−、Ｃ２Ｆ５−、Ｃ３Ｆ７−である。Ｒ１は加水分解可能な基であり、例えばハロゲン、−ＯＲ３、−ＯＣＯＲ３、−ＯＣ（Ｒ３）＝Ｃ（Ｒ４）２、−ＯＮ＝Ｃ（Ｒ３）２、−ＯＮ＝ＣＲ５が好ましい。更に好ましくは、塩素、−ＯＣＨ３、−ＯＣ２Ｈ５である。ここで、Ｒ３は脂肪族炭化水素基又は芳香族炭化水素基であり、Ｒ４は水素又は低級脂肪族炭化水素基であり、Ｒ５は炭素数３〜６の二価の脂肪族炭化水素基である。Ｒ２は水素又は不活性な一価の有機基であり、好ましくは、炭素数１〜４の一価の炭化水素基である。Ｘはヨウ素又は水素であり、Ｙは水素又は低級アルキル基であり、Ｚはフッ素又はトリフルオロメチル基である。ａ、ｂ、ｃ、ｄはそれぞれ０〜２００の整数であり、好ましくは１〜５０である。ｅは０又は１である。ｍ、ｎはそれぞれ０〜２の整数であり、好ましくは０である。ｐは１以上の整数であり、好ましくは１〜１０の整数である。
【００４３】
また、上記化合物の分子量（重量平均分子量Ｍｗ）については特に制約はされないが、例えば、５×１０２〜１×１０５が好ましく、とくに好ましくは５×１０２〜１×１０４である。
【００４４】
また、上記一般式（１）で示される含フッ素シラン化合物の特に好ましいものとしては、下記の一般式（２）で示される化合物が挙げられる。
【００４５】
【化２】
2020106752.tif 000004
【００４６】
上記一般式（２）中のＲ１、Ｙ、ｍは上記一般式（１）と同義である。ｑは１〜５０の整数であり、ｒは１〜１０の整数である。
なお、上記の撥水性領域を形成するための撥水剤（防汚剤）としては、撥水性領域を形成するような物質であれば本発明では特に制約されることなく使用可能であるため、上記の例示物質に限定するものではない。
【００４７】
次に、上記撥水性層１４上に、所望のパターン状のレジストパターン１５を形成する（図６（ｂ）参照）。このレジストパターン１５のパターン形状は、上記撥水性層１４Ａのパターン形状となる。上記のレジストパターン１５を所望のパターン状に形成する方法は特に限定されないが、例えば、インクジェット記録法を適用してパターン印刷を行う方法が好ましく挙げられる。このレジストパターンの材質は、後の工程で、このレジストパターン１５をマスクとして上記撥水性層１４を除去する際のマスクとして機能する材質であればよい。
【００４８】
次に、上記レジストパターン１５をマスクとし、上記撥水性層１４を例えばプラズマ処理をして除去する（図６（ｃ）参照）。これによって、パターン状の撥水性層１４Ａは残り、後で親水性となる領域の上記撥水性層１４は除去される。なお、上記撥水性層１４を除去する方法は、上記のプラズマ処理に限定される必要はない。上記撥水性層１４の材質によって好適な方法を適宜用いてよい。
【００４９】
次に、上記パターン状の撥水性層１４Ａ上に残存する上記レジストパターン１５を適当な薬剤等で除去してから、親水処理を行う。この親水処理は、例えばディッピング（浸漬）により実施することが好適である。具体的には、親水性領域を形成するための親水性物質（防曇剤）を含有する塗布液中に、上記レジストパターン１５を除去したレンズを一定時間浸漬させた後、引き上げて乾燥させることにより、レンズ表面に親水性層１６Ａを成膜する（図６（ｄ）参照）。この親水性層１６Ａは、上記撥水性層１４Ａのパターンのない領域に形成される。この際、塗布液濃度や液温、浸漬時間、引き上げ速度、乾燥条件（温度、時間）等は適宜調節する。これらの塗布条件を適宜調節することにより、上記親水性層１６Ａの塗布膜厚を調整することが可能である。
【００５０】
上記の親水性領域を形成するための親水性物質（防曇剤）としては、親水性領域を形成するような物質であれば本発明では特に制約されることなく使用可能であるが、例えば、脂肪酸石鹸、アルキルベンゼンスルホン酸塩等の陰イオン界面活性剤、第４アンモニウム基を持つ陽イオン界面活性剤、長鎖アルキルアミノ酸等の両性界面活性剤、ポリオキシエチレンノニルフェニルエーテル等の非イオン界面活性剤、等の界面活性剤や、グリコシルエチルメタクリレート、メタクリル酸、アクリル酸、２−ヒドロキシルエチルメタクリレート、アクリルアミド、Ｎ，Ｎ−ジメチルアクリルアミド、Ｎ−ビニルピロリドン、Ｎ−（２−メタクロイルオキシエチル）−２−ピロリドン、グリセリルメタクリレート、ポリエチレングリコールメタクリレート、ポリエチレングリコールアクリレート等のヒドロキシルアルキル（メタ）アクリレート類、ポリアルキレングリコールモノ（メタ）アクリレート類、（メタ）アクリルアミド類、Ｎ−ビニルラクタム類、等の親水性モノマー及びこれらのモノマーからなるポリマー等を挙げることができる。また、親水性物質として、アニオン系の親水基（例えばスルホン酸基など）を有するシランカップリング剤や、親水性のモノマー及びビニル基、アクリル基、メタクリル基、グリシジル基、アリル基、エポキシ基、メルカプト基、シアノ基、イソシアノ基、アミノ基等の反応性末端基とスルホン基、水酸基、アンモニウムクロライドなどの親水性部分を持つ反応性界面活性剤を用いることもできる。
なお、上記の親水性領域を形成するための親水性物質（防曇剤）としては、親水性領域を形成するような物質であれば本発明では特に制約されることなく使用可能であるため、上記の例示物質に限定するものではない。
【００５１】
以上のようにして、レンズ基材１１上の最表面に、パターン状の親水性層１６Ａからなる親水性領域とパターン状の撥水性層１４Ａからなる撥水性領域とを有する本実施の形態の眼鏡レンズ１が出来上がる。
【００５２】
なお、上述の製造方法の他の例として、上記撥水性層１４Ａのパターン（図６（ｃ））を、例えば、インクジェット記録法によるパターン印刷を行う方法を適用して、反射防止膜１３上に直接形成するようにしてもよい。
【００５３】
図７は、図１と同様の一実施の形態に係る眼鏡レンズの断面図であるが、上述したように、本実施の形態では、親水性層１６Ａによって形成されている親水性領域のパターンと撥水性層１４Ａによって形成されている撥水性領域のパターンとがほぼ同じ膜厚（高さ）で形成されている。
【００５４】
他方、図８は、図１の実施の形態の変形例に係る眼鏡レンズの断面図である。図８に示す変形例においては、撥水性層１４Ａによって形成されている撥水性領域のパターンの膜厚が、親水性層１６Ａによって形成されている親水性領域のパターンの膜厚よりも厚くなるように形成されている。また、別の変形例として、これとは反対に、親水性層１６Ａによって形成されている親水性領域のパターンの膜厚が、撥水性層１４Ａによって形成されている撥水性領域のパターンの膜厚よりも厚くなるように形成されていてもよい。このような撥水性層１４Ａによって形成されている撥水性領域のパターンの膜厚と、親水性層１６Ａによって形成されている親水性領域のパターンの膜厚とが異なるようにした態様の眼鏡レンズは、たとえば上述の図６の製造工程において、上記撥水性層１４Ａの膜厚と上記親水性層１６Ａの膜厚を異ならせることによって得ることができる。この場合も、上記撥水性層１４Ａの膜厚および上記親水性層１６Ａの膜厚はそれぞれ前述の好ましい膜厚の範囲内とすることが望ましい。
以上説明した変形例による眼鏡レンズによっても、良好な防汚性と防曇性の両機能を併せ持つ眼鏡レンズを得ることができる。
【００５５】
以上説明したように、本発明の眼鏡レンズによれば、レンズ基材上の最表面に、親水性領域と撥水性領域とを有し、この親水性領域と撥水性領域の面積比は、親水性領域の面積／撥水性領域の面積＝８／２〜２／８の範囲とすることにより、良好な防汚性と防曇性の両機能を併せ持つ眼鏡レンズを得ることができる。
また、上記の親水性領域と撥水性領域の少なくともいずれかの領域は、パターン状に形成されていることにより、本発明による効果がよりいっそう効果的に発揮される。
【００５６】
なお、以上説明した実施態様は例示であって、これらの実施態様に限定されるものではない。例えば、図１では、レンズ基材１１上にハードコート膜１２および反射防止膜１３を有する構成を示しているが、レンズ基材１１上にハードコート膜１２は設けず、反射防止膜１３を有する構成や、レンズ基材１１上にハードコート膜１２を有するが、反射防止膜１３は設けない構成としてもよい。このような実施態様にあっても、上述した本発明の構成を好ましく適用することができる。すなわち、本発明の眼鏡レンズは、最表面の親水性領域および撥水性領域の下層に反射防止膜及び／又はハードコート膜を有する構成とすることができる。また、上記のハードコート膜１２や反射防止膜１３の他にも、他の機能層（例えば、フォトクロミック層）などを有していてもよい。このような実施態様も本発明に含まれるものとする。
【実施例】
【００５７】
以下、本発明を実施例によりさらに具体的に説明する。
（実施例１〜７、比較例１〜４）
眼鏡レンズ用モノマー（三井化学株式会社製、商品名「ＭＲ８」）により製造した眼鏡用レンズ基材の一方の表面（凸面）の全面に、無機酸化物粒子とケイ素化合物を含むハードコート液をスピンコーティングによって塗布し、１００℃、６０分加熱硬化することで、ハードコート膜を形成した。
【００５８】
次に、上記ハードコート膜を形成した眼鏡レンズを蒸着装置に入れ、上記ハードコート膜上の全面に、真空蒸着法により、ＳｉＯ２−ＺｒＯ２−ＳｉＯ２層を交互に積層した反射防止膜を形成した。
【００５９】
次に、前述の図６の製造工程にしたがって眼鏡レンズを作製した。なお、以下の符号は図６と対応している。
まず、上記のレンズの反射防止膜上に、撥水性層１４を形成した（図６（ａ）参照）。この撥水性層１４は、撥水剤（防汚剤）として含フッ素シラン化合物を含有する塗布液（コーティング液）を使用し、スピン塗布法によって形成した。膜厚は１５ｎｍとした。この際、塗布液濃度や塗布条件を適宜調節することによって、形成される撥水性層１４の膜厚を調整した。
【００６０】
次に、上記撥水性層１４上に、インクジェット記録法を適用したパターン印刷によって、パターン状のレジストパターン１５を形成した（図６（ｂ）参照）。このレジストパターン１５のパターン形状は、前述の図２に示すようなドット形状とした。
【００６１】
次に、上記レジストパターン１５をマスクとし、上記撥水性層１４をプラズマ処理して除去した（図６（ｃ）参照）。これによって、パターン状の撥水性層１４Ａは残り、後で親水性となる領域の上記撥水性層１４は除去された。
【００６２】
次に、上記パターン状の撥水性層１４Ａ上に残存する上記レジストパターン１５を薬剤で除去してから、親水処理を行った。具体的には、親水性物質（防曇剤）として、アニオン系のスルホン酸基を持つシランカップリング剤を含有する塗布液中に、上記レジストパターン１５を除去したレンズを一定時間浸漬させた後、引き上げて乾燥させることにより、レンズ表面に親水性層１６Ａを成膜した（図６（ｄ）参照）。この親水性層１６Ａは、上記撥水性層１４Ａのパターンのない領域に形成された。この際、塗布液濃度や液温、浸漬時間、引き上げ速度、乾燥条件（温度、時間）等の塗布条件を適宜調節することにより、上記親水性層１６Ａの塗布膜厚は、上記撥水性層１４Ａの膜厚と同じの１５ｎｍとした。
【００６３】
以上のようにして、図６（ｄ）に示すような眼鏡レンズ１を作製した。
なお、作製した眼鏡レンズ１は、親水性層１６Ａによって形成されている親水性領域の水に対する接触角は１０°以下であり、撥水性層１４Ａによって形成されている撥水性領域の水に対する接触角は１１０°であった。水に対する接触角は、全自動接触角計ＤＭ７００（協和界面科学株式会社製）を使用し、液滴法によって測定した。
【００６４】
なお、上記の図６の製造工程におけるパターン状のレジストパターン１５を形成する工程において（図６（ｂ））、このレジストパターン１５のパターン形状（ドット形状）の大きさを変更することにより、最終的に得られる親水性層１６Ａによって形成された親水性領域と撥水性層１４Ａによって形成された撥水性領域との面積比を、下記表１に示すとおり、親水性領域の面積／撥水性領域の面積＝１０／０〜０／１０の範囲で変更し、実施例１〜７および比較例１〜４の眼鏡レンズとした。
【００６５】
以上のようにして得られた実施例１〜７および比較例１〜４の各眼鏡レンズに対して、以下の曇り性および滑り性の評価を行った。なお、以下の曇り性は防曇性の評価方法であり、滑り性はレンズ表面の撥水性（防汚性）の評価方法である。その結果を纏めて下記表１に示した。
【００６６】
［曇り性評価］
眼鏡レンズを、４０℃の湯浴上に１分間置いて、レンズ表面の曇り度合いを確認した。  評価基準は以下のとおりとした。
５：曇らない（反対側が良く見える）。
４：やや曇るが反対側が見える。
３：やや曇る（評価４と２の中間）。
２：やや曇って反対側が見えにくい。
１：曇って反対側が見えない。
【００６７】
［滑り性評価］
眼鏡レンズの表面をシルボン紙（小津産業株式会社製  ダスバーＫ３（商品名））で擦った時の滑り具合を確認した。このシルボン紙は一般に光学レンズ等のクリーニングペーパーとして用いられている。評価基準は以下のとおりとした。なお、数字が大きいほど撥水性が高いといえる。
５：非常に良く滑る。
４：良く滑る。
３：滑る（評価４と２の中間）。
２：僅かに滑る。
１：全く滑らない（引っかかる）。
【００６８】
【表１】
2020106752.tif 000005
【００６９】
なお、表１における総合評価は以下のとおりである。
◎：非常に良好
○：良好
△：やや良好
×：不良
【００７０】
［評価結果］
上記表１の結果からわかるように、実施例１〜７の眼鏡レンズは、親水性領域の面積／撥水性領域の面積＝８／２〜２／８の範囲とすることにより、良好な防汚性と防曇性の両機能をバランスよく併せ持つ眼鏡レンズを提供することができる。
これに対し、親水性領域の面積／撥水性領域の面積＝８／２〜２／８の範囲外である比較例１〜４の眼鏡レンズは、防汚性と防曇性のいずれか一方は良好であるものの他方の機能は得られない。つまり、防汚性と防曇性のいずれもが良好な眼鏡レンズは得られない。
【符号の説明】
【００７１】
１  眼鏡レンズ
１１  レンズ基材
１２  ハードコート膜
１３  反射防止膜
１３Ｌ  低屈折率層
１３Ｈ  高屈折率層
１４、１４Ａ  撥水性層（撥水性領域）
１５  レジストパターン
１６Ａ  親水性層（親水性領域）
【図１】
2020106752.tif 000006
【図２】
2020106752.tif 000007
【図３】
2020106752.tif 000008
【図４】
2020106752.tif 000009
【図５】
2020106752.tif 000010
【図６】
2020106752.tif 000011
【図７】
2020106752.tif 000012
【図８】
2020106752.tif 000013